INPI-France/Brevets-Francais-2024-Chunked huggingface dataset:
chamois (ton gris 1380 prononcé) 4 i g + .25 g de suie de mazoute / broyage 1 5 + .5Q g de suie de mazoute f broyage 1 g + .75 g de suie de mazoute / broyage minéral: #5 / procédé de production: beige crème clair 1381 50 g + HCl 200 ml ou aminante recouverte de HCl / trempage: 1 sem. / séchage sur plaque chauf fante: .50 g + Na2CO3 .50 g / 0#1037 C / irradié au rayonnement γ à 425.65 Mrad minéral: #15 / procédé de production: 20 g + NaOH 20 g: beige crème (ton 1382 0#1010 C
vert pomme) 4 + accentué 1383 0#1037 C minéral: #89 I procédé de production: beige jaune très, 1384 g 9 + 5 g pyrex J broyage manuel / chauf- très clair fage; 5 C par min de 0#1245 C + maintien pendant 1 h / refroidissement: 5 C par min jusqu'à l'air ambiant / le tout en atmosphère d'air naturel minéral: 95 J procédé de production: beige orangé + 1385 3 g + HNO3 25 ml / trempage: 3 j / séchage sur foncé que le beige plaque chauffante: .50 g + add. 1 cc encre orangé très clair d'imprimerie blanc transparent f broyage méca nique / 1 impression sur papier blanc glacé / irradié au rayonnement X à 11.4 Mrad minéraux: #5 + #70 / procédé de production: beige orangé clair 1386 1 g + séchage dans une étuve à 37 C: .3 g + 50 cc résine de polyester transparente + 1% catalyseur i broyage manuel J moulage / dépôt dans un four pour les plastiques à 37 C jus qu @ à durcissement minéraux; #5 + #16 I procédé de production: beige orangé 1393 #5 50 g t HCl 200 ml ou amiante recouverte de HCl I trempage: 1 sem. i séchage sur plaque chauffante: .50 g + .50 g #16 J 871 C / 1 h minéral: #15 f procédé de production: beige orangé 1394 2 g + HCl 5 mi + 20 ml eau J trempage: 4-5 3 J séchage sur plaque chauffante minéraux: #50 + #100 / procédé de production:
tense et lumineux saumon rosé orangé 1227 550.22 Mrad moyen minéraux: #15 + #68 / procédé de production: saumon prononcé 1228 1 g + 1 g / 982 C / 45 min minéral: #15 / procédé de production: saumon foncé 1229 0# 926 C: 3 g + HCl 25 ml / trempage: 3 j / séchage sur plaque chauffante minéral: #15 / procédé de production: saumon (ton brun) 1230 irradiée au rayonnement γ à 287.3 Mrad minéral: #15 / procédé de production: saumon foncé (ton 1231 0# 815 C: 3 g + HNO3 20 ml + HCl 5 ml / trembrun) page: 3 j / séchage sur plaque chauffants / irradié au rayonnement γ à 424.7 Mrad minéral: #95 / procédé de production: a) rose vif (léger 1232 0# 1037 C:.30 g + H3PO4 100 ml / trempage: 4 ton violet) b) blanc ans / séchage sur plaque chauffante / couleur du a) liquide b) solide minéral: #95 / procédé de production: a) rose violet 1233 3 g + HNO3 80 ml / trempage: 2 sem. / à éclat métallique minéraux: t5 + #98 / procédé de production: rose nacré, à éclat 1239 1 g ' + Na2CO3 2 9 + 1 g I 0#926 C métallique [différent de ci-haut] minéraux: #5 + #98 / procédé de production: #5 0-1-1037 C:50 g + HC1 200 mi ou amiante recouverte de HCl I trempage: 1 sen. / séchage sur plaque chauffante:
rose nacré I rose nacré ton brun), à éclat métallique 4 + accentué 1240 1 g + 1 g #98 / 0#926 C 1241 1 g + Na2CO3 2 g + 1 g #98 / 0#982 C 1242 1 g+ Na2CO3 2 g + 1 g #98 / 0#1037 C minéral: #89 i procédé de production: rose très, très 1243 deux masses indépendantes de 150 g de pâte de clair verre (sodalime) chacune sont collectées à l'état de fusion dans la fournaise (1200 C) sur 2 tiges de métal indépendantes 1 2 g de sélénium est saupoudré à la surface d'une seu le face d'une des collectes, qui est recouver te par l'autre collecte I puis, les 2 surfacés emprisonnent le sélénium entre les 2 collectes de verre f le tout est réintroduit dans la fournaise et refusionné à 1200 C / puis la collecte résultante est détachée des tiges minéraux: #15 + #80 / procédé de production: rose + pâle que 1244 .50 g + .50 g / 0# 1037 C/ irradié au rayonle rose clair nement γ à 64.7 Mrad minéral: #95 f procédé de production: a) rose clair 1245 3 g + H2SO4 80 ml I trempage: 2 sem. / séparab) rose + aigu tion du liquide et du solide J séchage sur plaque chauffante / couleur du a) solide b) liquide minéral: #95 / procédé de production: rose / brun 1246 3 g + 20 ml solution de KCN (95% eau distillée + 5% KCN) / séchage naturel minéral: #15 / procédé de production: 0# 815 C: rose chamois + pâle 1247 - irradié au rayonnement γ à 64.7 Mrad
que rose chamois clair 4.
*rose chamois + in- 1248 tense et foncé que rose chamois clair 4 vieux rose moyen 1249 - irradié au rayonnement électronique à 302,831 rad minéral: #103 / procédé de production: 4 g + H2SO4 20 ml / trempage: 24 h / séchage sur plaque chauffante
1 + accentué et foncé 1250 irradié au rayonnement X à 64.7 Mrad minéral: #103 / procédé de production: ai vieux rose pâle 1251 4 g + HNO3 20 ml i trempage: 24 h / séparation (léger ton orangé) du liquide et du solide / séchage sur plaque b) rouge vin de lie chauffante I couleur du a) solide b) liquide minéral: #5 / procédé de production: 50 g + HCl 200 ml ou amiante recouverte de HCl / trempage: i sem. I séchage sur plaque chauf f ante: - 4 g + Na2CO3 4 g: vieux rose (ton 1252 0# 537 C beige et léger
reflet violets I vieux rose (ton 1253 orangé rosé et léger reflet violet) 4' vieux rose (ton 124 0# 593 C - 4 g + Na2CO3 2 g / 0# 593 C beige rosé orangé et reflet violet) minéral; #43 J procédé de production: vieux rose (ton 1255 1 g + 1 cc peinture émail synthétique blanc brun) transparent pour l'auto f broyage manuel / ap plication sur une pièce de tôle à carosserie mesurant 1" x 1" / irradié au rayonnement γ à 57.4 Mrad minéral: #5 I procédé de production: 50 g + HCl 200 ml ou amiante recouverte de HCl f trempage: 1 sem. 1 séchage sur plaque chauf fante: - 4 g + Na2CO3 3 g: vieux rose (ton 1256 0# 537 C gris et reflet
rosé orangé) + accentué 1257 I vieux rose (ton 1258 gris et reflet violet) vieux rose moyen 1259 0# 593 C - 4 g + Na2CO3 2 g / 0# 537 C - 4 g + Na2CO3 1 g I 01 648 C (ton gris et reflet orangé) minéral: #95 / procédé de production: rose très intense 1260 Ot 1037 C: .30 g + H2SO4 50 ml s trempage: 2
(ton rouge) 4' beaucoup + accentué 1261 sem. / séchage sur plaque chauffante irradié au rayonnement y à 64.7 Mrad minéral: #6 i procédé de production; rose bourgogne i292 250 g + HCl 1650 mi dans un bécher de 2000 ml iton brun) ou amiante recouverte de HCl dans un contenant en hauteur / trempage: i sem. J séchage sur plaque chauffante J formation de 2 couches de couleurs superposées / celle de surface: 815 C / 1 h minéral; #6 J procédé de production: rouge vin de lie 1263 0#1093 C / irradié au rayonnement γ à 555.92 (ton brun) prononcé Mrad minéral: *10 / procédé de production: rouge orangé 1264 2 g + HCl 20 ml / trempage: 3 j / séchage sur plaque chauffante minéral; #58 J procédé de production: 10 o + 10 o NaCl:
rouge orangé vif 1265 4' + foncé 1266 0#537 C 0#704 C minéral: #6 / procédé de production: 250 g + HCl 1650 ml dans un bécher de 2000 ml ou amiante recouverte de HCl dans un contenant en hauteur J trempage: 1 sem. i séchage sur plaque chauffante J formation de 2 couches de couleurs superposées: - la couche en profondeur:
rouge bourgogne 1267 clair I: + accentué 1268 4' genre rouge 1269 bourgogne 871 C / 1 h 926 OC J I h - la couche en surface: 926 C I 1 h minéral: #6 I procédé de production: rouge bourgogne 1270 Ot 1037 C:50 g + HCI 200 mi ou amiante recoufoncé verte de HCl / trempage: 1 sem. / séchage sur plaque chauffante minéral: #6 J procédé de production: rouge bourgogne 1271 0t1037 C: 50 g + HCl 200 ml ou amiante recoufoncé tendant vers verte de HCl I trempage: 1 sen. f séchage le brun roux) immédiat sur plaque chauffante minéral: #6 / procédé de production: rouge bourgogne + 1272 0# 1037 C/ irradié au rayonnement γ à intense et foncé que 550.22 Mrad rouge bourgogne foncé minéral: #6 I procédé de production: rouge bourgogne + 1273 0# 1037 C: 50 g + HCl 200 mi ou amiante recoufoncé et brun que verte de HCl / trempage: 1 sem. / séchage sur le rouge bourgogne plaque chaufante / irradié au rayonnement γ foncé à 550.22 Mrad minéral: #6 I procédé de production: rouge bourgogne + 1274 0# 1037 C: 50 g + HCl 200 ml ou amiante recou foncé at brun que verte de HCl / séchage immédiat sur plaque le rouge bourgogne chauffante / irradié au rayonnement γ à foncé [tendant encore 550.22 Mrad + vers le brun roux] minéral: #6 / procédé de production:
rouge brun foncé 1275 1 I 4 un peu f clair 1276 250 g + HCl 1650 ml dans un bécher de 2000 ml ou amiante recouverte de HC1 dans un contenant en hauteur I trempage: i sem. I séchage sur plaque chauffante I formation de 2 couches de couleurs superposées / celle de surface est chauffée à 815 C J 1 h irradié au rayonnement électronique à 162,431 rad minéral: #81 / procédé de production: rouge brun foncé 1277 1 g + 5 g pyrex / broyage manuel / chauf
(ton purpurin) I 3 + foncé 1278 fage: 5 C par min de 0#1245 C + maintien pendant 1 h / refroidissement: 5 C par min jusqu'à l'air ambiant / le tout en atmosphère d'air naturel irradié au rayonnement X à 9.88 Mrad minéral: t6 I procédé de production: rouge.(léger ton 1279 250 g + HCl 1650 ml dans un bêcher de 2000 ml orangé) + foncé ou amiante recouverte de HCl dans un contenant et brun que le en hauteur / trempage: 1 sem. I séchage sur rouge brun foncé plaque chauffante / formation de 2 couches de (léger ton orangé) couleurs superposées / celle de surface est chauffée à 815 C J 1 h / irradié au rayonne ment X à 550.22 Mrad minéral: #43 / procédé de production: beige rosé + accen- 1280 1 g + 5 g pyrex / broyage manuel f chauf f a- tué que le beige ge: 5 C par min de 0#1245 C + maintien penrosé très clair dant 1 h / refroidissement: S C par min jus qu'à l'air ambiant / le tout en atmosphère d'air naturel / irradié au rayonnement γ à 7.41 Mrad minéral: #15 / procédé de production: 5 g + 27.4 g ciment Portland + 13 cc eau i broyage manuel / moulage / durcissement:
beige rosé clair 1281 4 beige rosé orangé 1292 0#815 C 0#926 C foncé minéral: #15 / procédé de production: beige rosé accentué 1283 irradié au rayonnement γ à 201.6 Mrad minéraux: #15 + #5 / procédé de production: beige rosé intense 1284 1 g + 1 g / 1093 C / 45 min minéral: #43 / procédé de production: beige (ton rosé 1285 1 g + 5 g pyrex / broyage manuel / chauffa violet accentué) ge: 5 C par min de 0#1245 C + maintien pen dant 1 h / refroidissement: 5 C par min jus qu'à l'air ambiant / le tout en atmosphère d'air naturel i irradié au rayonnement y à 9.88 Mrad minéraux: #5 + #16 / procédé de production: beige clair (ton 1286 #5 50 g + HCl 200 ml ou amiante recouverte de rosé violet) HCl / trempage: 1 sem. / séchage sur plaque chauffante: .50 g + .50 g #16 / 1037 C I 1 h minéral: #15 / procédé de production: beige rosé orangé 1287 2 g + Na2CO3 2 g / 0#815 C + 55 min à 815 C moyen / irradié au rayonnement γ à 424.7 Mrad minéral: #15 / procédé de production: beige rosé intense 1288 0# 760 C: 3 g + HNO3 25 ml / trempage: 3 j / séchage sur plaque chauffante: .30 g + 50 cc résine de polyester transparente + 1% catalyseur / broyage manuel / moulage / durcissement / irradié au rayonnement γ à 5.7 Mrad minéral: #5 / procédé de production: 50 g + HCl 200 ml ou amiante recouverte de HCl / trempage: 1 sem. / séchage sur plaque chauf fante: - 4 g + Na2CO3 3 g: beige rosé orangé 1289 Ot 648 C
foncé + foncé 1 1290 1290 + clair i 1291 encore + clair 1292 beige très foncé 1293 (ton rosé orangé beige rosé orangé 1294 pâle I vert turquoise pâle beige rosé orangé 1295 0# 704 C 0# 760 C 0# 815 C - 3 g + Na2CO3 2 g / 0# 815 OC - 4 g + Na2CO 3 g: 0# 871 C 0# 926 C I vert turquoise + accentué minéral: #15 / procédé de production: irradiée au rayonnement: beige rosé (ton 1296 électronique à 302,831 rad brun) + foncé que le beige rosé beige rosé accentué 1297 γ à 247.6 Mrad (ton brun) minéral: #67 / procédé de production: beige (léger ton 1298 poudre finement broyée et chauffée 0# 482 C bleu) .50 g + HNO3 15 ml / trempage: 2 j / séchage sur plaque chauffante minéral: #15 / procédé de production:
beige vert 1299 I i -i- 1300 J g + HCl 15 ml + HNOs 10 ml / trempage: 4-5 J 1 séchage sur plaque chauffante 3 g + HCl 10 ml + 15 ml eau / trempage: 4-5 j / séchage sur plaque chauffante minéraux: #5 + #16 / procédé de production: chamois + foncé 1301 .50 g + .50 g / irradié au rayonnement γ à que le chamois clair 614.204 Mrad minéraux: #5 + 18 / procédé de production: #5 est chauffé 0# 1037 C:
chamois clair 1302 + clair 1 1303 4 chamois très clair 1304 1 g + .50 g #18 broyage 1 g + t g #18 I broyage g g + 1.50 9 #18 J broyage minéraux:#5 +#16 +#98 / procédé de production: chamois 1305 .50 g + .50 g + .50 g / 926 C / 1 h minéraux: #5 + #93 / procédé de production: chamois 1306 .50 g + .50 g / 926 C / 1 h minéraux: #5 + #93 f procédé de production: chamois 1307 50 g #5 + HCl 200 ml ou amiante recouverte de HCl / trempage: 1 sem. / séchage sur plaque chauffante: .50 g + .50 g #93 / 926 C / 1 h minéraux: t5 + #98 t procédé de production; chamois 1308 50 g #5 + HCl 200 ml ou amiante recouverte de HCl / trempage: 1 sen. I séchage sur plaque chauffante: .50 g + .50 g #98 I 871 C f I h minéraux: #5 + #98 / procédé de production: #5 O-t 1037 OC: 50 g + HCl 200 ml ou amiante recouverte de HCl J trempage: 1 sem. / séchage sur plaque chauffante:
beige orangé 1395 1 1396 4 g poudre #50 déposés sur une pierre #100 I 7600C / 1 h / irradié au rayonnement X à 64.7 Mrad f couleur de ia glaçure 4 g poudre #50 déposés sur une pierre *100 / 815 C. / 1 h / irradié au rayonnement γ à 64.7 Mrad / couleur de la glaçure minéral; #5 B procédé de production: beige orangé + 1397 3 g + HCl 10 ml + HNO3 15 ml / trempage: 3 j / foncé que le séchage sur plaque chauffante: .50 g + 1 cc beige orangé encre d'imprimerie blanc transparent i broyage manuel / 14 surimpressions sur papier blanc glacé / irradié au rayonnement g à 11.4 Mrad minéral: #5 / procédé de production: 50 g + HCl 200 ml ou amiante recouverte de HCl / trempage: 1 sen. / séchage sur plaque chauf fante: 4 g t Na2CO3 1 g: beige moyen 1398 0# 760 C
(léger ton orangé) beige orangé + 1399 accentué encore + accentué 1400 4 beige orangé + 1401 0# 815 C 0# 871 C 0# 926 C clair minéral: #5 J procédé de production; beige orange moyen 1402 2 g + Na2C03 2 g J 1037 C / I h J irradié au rayonnement électronique à 302,831 rad minéral; #5 / procédé de production: beige orangé moyen 1403 2 g + Na2CO3 2 g I 982 C J I h I irradié au rayonnement γ à 190.22 Mrad minéral: #5 / procédé de production: beige orangé moyen 1404 2 g + Na2CO3 2 g 1 982 C / 1 h I irradié au rayonnement électronique à 302,831 rad minéral: #15 / procédé de production: beige orangé moyen 1405 2 g + Na2CO3 2 g / 0#760 C + 1 h à 760 C I irradié au rayonnement y à 64.7 Mrad minéral: $15 J procédé de production: beige orangé + ac- 1406 2 g + Na2CO3 2 g 1 0#760 OC + i h à 760 C centue, lumineux et / irradié au rayonnement électronique à orangé que le beige 302,831 rad orangé moyen minéral: #5 I procédé de production; 50 g + HCl 200 ml ou amiante recouverte de HCl / trempage; 1 sem. I séchage sur plaque chauf fante: - 4 g + Na2CO3 2 g;
beige orangé foncé 1407 I beige orangé foncé 1408 dont le ton orangé 1409 I va s ' accentuant 1410 I I beige orangé rosé 1411 moyen I i beige orangé {ton 1412 0#704 C 0#760 C 0#815 C 0#871 C - 4 g + Na2CO3 1 g: 0#704 C 0#982 C jaune) + clair que le beige orangé
moyen iton jaunet + clair et + jaune 1413 Ot1037 Oc minéraux: #5 + #16 / procédé de production: beige moyen (ton 1414 #5 50 g + HCl 200 ml ou amiante recouverte de orangé rosé intense) HCl / trempage: 1 sem. / séchage sur plaque chauffante: .50 g + .50 g #16 f 815 OC t i h minéral: #5 / procédé de production: beige foncé (ton 1415 50 g + HCl 200 ml ou amiante recouverte de HCl orangé rosé) / trempage: 1 sem. / séchage sur plaque chauf fante: 4 g + Na2CO3 2 g / 0# 648 C minéraux: #67 + #9B f procédé de production: beige orangé rosé 1416 2 g + 2 g / 704 C / 1 h / irradié au rayonfoncé nement électranique à 162,431 rad minéraux: #5 + t53 I procédé de production: beige orangé (ton 1417 1 g + 1 g / 1093 C / 45 min rouge) minéral: *5 I procédé de production: 50 g + HCl 200 ml ou amiante recouverte de HCl / trempage: 1 sem. / séchage sur plaque chauf fante: - 4 g + Na2CO3 2 g:
beige foncé (ton 1418 orangé rouille) beige foncé (ton 1419 orangé rouille) I beige (ton orangé rouille et reflet vert olive sombre > 4 beige foncé ton 1420 orangé rouille > I vert pomme 0#926 C 0#982 C 0#1037 C minéral; #89 / procédé de production: beige caramel moyen 1421 3 g + 5 g pyrex J broyage manuel J chauf fage: 5 C par min de 0#1245 C + maintien pendant 1 h J refroidissement: 5 C par min jusqu'à l'air ambiant J le tout en atmosphère d'air naturel / irradiation au rayonnement γ à 4.94 Mrad minéraux: #5 + #93 / procédé de production: beige clair 1422 #5 50 g + HCl 200 ml ou amiante recouverte de HCl / trempage: 1 sem. J séchage sur plaque chauffante: .50 g + .50 g #93 1 871 OC I 1 h minéral; #5 J procédé de production: beige clair 1423 50 g + HCl 200 mi ou amiante recouverte de HCl / trempage: 1 sem. / séchage sur plaque chauf fante / 871 C / 1 h minéraux: t5 + #98 I procédé de production: #5 Ot- 1037 C:50 + HCl 200 ml ou amiante recouverte de HCl J trempage: 1 sem. f sècha- ge sur plaque chauffante:
beige clair 1424 4 + clair 1425 2 g + 12 g #98 J 704 C J 1 h 2 g + 24 g #98 / 704 C / 1 h minéral: #5 / procédé de production: beige 1426 1 g + 27.4 g ciment Portland + 13 cc eau + Na2CO3 1 g / broyage manuel / moulage / durcissement / 0# 1037 C minéraux: #5 + #98 J procédé de production: beige 1427 #5 O-t 1037 C:50 g + HCl 200 ml ou amiante recouverte de HCl t trempage: 1 sem. J séchage sur plaque chauffante: 2 g + 2 g #98 / 260 C / 1 h minéral; *5 I procédé de production: beige 1428 3 g + HCl 25 ml I séchage immédiat sur plaque chauffante: .3 g + 50 cc résine de polyes ter transparente + 1% catalyseur J broyage manuel / moulage I déport dans un four pour les plastiques à 37 C jusqu'à durcissement minéral; i5 I procédé de production: beige 1429 3 g + HCl 25 ml I trempage: 5 j i séchage dans une étuve à 37 OC: .3 g + 50 cc résine de polyester transparente + 1% catalyseur J broyage manuel I moulage J dépôt dans un four pour les plastiques à 37 C pendant 1 h minéral: #15 J procédé de production: beige 1430 0#982 C: 3 g + HCl 25 ml / trempage: 3 j / séchage sur plaque chauffante minéral: t15 f procédé de production: beige 1431 3 g + HCl 10 ml + HNO3 15 ml / trempage: 4-5 j / séchage sur plaque chauffante minéral: t67 y procédé de production: beige 1432 poudre finement broyée et chauffée de 0#704 C: .2 g + 50 cc résine de polyes ter transparente + 1Z catalyseur r broyage manuel i moulage / durcissement t irradié au rayonnement électronique à 155,082 rad minéral: #67 / procédé de production: beige 1433 poudre finement broyée / 0#482 C minéraux: #5 + #16 f procédé de production: beige gris clair 1434 .5d g + .50 g J 871 C / i h minéral: #5 / procédé de production: beige gris + foncé 1435 3 g + HF 20 ml / trempage: 24 h / séchage dans que le beige gris une étuve à 37 C / irradié au rayonnement γ clair à 190.22 Mrad minéral: *15 1 procédé de production: beige gris moyen 1436 i g + 6.50 g poudre de verre (spruce pine batch) I broyage manuel / dépôt sur une plaque de céramique biscuitée I chauffage dans un four de 0#1000 C en atmosphère normale / re froidissement lent au four minéral; ils / procédé de production: beige gris clair 1437 20 g + NaOH 20 g / 0#982 C minéral: #67 / procédé de production: beige gris moyen 1438 .45 g + 5 g pyrex / broyage manuel / chauf (léger reflet orangé} fage: 5 C par min de 0#1245 C + maintien pendant 1 h / refroidissement: 5 C par min jusqu'à l'air ambiant J le tout en atmosphère d'air naturel / irradiation au rayonnement γ à 9.88 Mrad minéral: #5 / procédé de production: 50 g + HCl 200 ml ou amiante recouverte de HCl J trempage: 1 sem. / séchage sur plaque chauf fante: 4 g + Na2CO3 4 g:
beige gris léger 1439 ton orangé rouge} -i.
0# 760 C beige gris {léger 1440 0#815 OC ton orangé rouge i vert turquoise clair minéraux: #5 + #26 / procédé de production: beige brun 1441 1 g + 1 g / 1093 C / 45 min minéraux: #5 + #68 / procédé de production: beige brun 1442 1 g + 1 g / 1093 C / 45 min minéraux: #5 + #94 / procédé de production: beige brun 1443 1 g + 1 g / 1093 C / 45 min minéraux: #5 + #91 / procédé de production: beige brun 1444 1 g + 1 g / 1093 OC 1 45 min (reflet cristallin) minéraux: #5 + #98 I procédé de production: beige brun foncé 1445 *5 50 g + HCl 200 mi ou amiante recouverte de (ton rosè) HCl / trempage: 1 sem. / séchage sur plaque chauffante: .50 g + .50 g #98 / 926 C / 1 h minéral: #6 / procédé de production: brun chamois 1446 250 g + HCl 1650 ml dans un bécher de 2000 ml ou amiante recouverte de HC1 dans un contenant en hauteur / trempage: 1 sem. / séchage sur plaque chauffante I formation de 2 couches de couleurs superposées / la couche en profondeur est chauffée à 537 C / 1 h minéraux: #6 + #98 J procédé de production: brun chamois 1447 #6 250 g + HCl 1650 ml dans un bécher de 2000 ml ou amiante recouverte de HCl dans un conte nant en hauteur I trempage: 1 sem. I séchage sur plaque chauffante / formation de 2 couches de couleurs superposées I la couleur en pro fondeur: 2 g + 2 g #98 / 537 C / 1 h minéral: #15 I procédé de production: brun chamois + 1448 0#760 C: 3 g + HNO3 25 ml / trempage: 3 j I clair que le brun séchage sur plaque chauffante: .3 g + 50 cc chamois moyen résine de polyester transparente + 1% catalyseur J broyage manuel / moulage I durcissement I irradié au rayonnement électronique a 155,082 rad minéraux:#16 +#53 +#98 /procédé de production: brun violet 1449 #53 0# 760 C: 8 g + 96 g #98 / 815 C / 1 h: blanchi .50 g + .50 g #16 I broyage minéraux:#16 +#53 +#98 /procédé de production: brun violet + foncé 1450 *53 Ot 760 C: 8 9 + 96 g #98 / 815 OC / 1 h: et intense que le .50 g + .50 g #16 r broyage r irradié au brun violet blanchi rayonnement y à 602.804 Mrad minéraux: #53 + #98 / procédé de production: brun (léger ton 1451 2 g + 2 g I 648 OC / 1 h violet) minéraux: #53 + #98 / procédé de production: #53 0# 760 C:
rouge indien (ton 1452 violet) I I qui évolue vers le 1453 brun violet 1454 1455 + sombre (brun) 1456 4 brun violet encore 1457 + sombre 2 g + 2 g #98 / 760 oC I 1 h 2 g + 12 g #98 J 760 OC J 1 h 2 g + 24 g #98 / 760 C J i h 2 g + 2 g *98 / 815 OC / 1 h 2 g + 6 g #98 / 815 C / 1 h 2 g + 24 g #98 / 815 C 8 I h minéraux:#53 +#93 +#98 /procédé de production: brun léger ton 1458 #53 0#760 C: 8 9 + 96 g #98 J 8i5 C J I h: violet) + pale que .50 g + .50 g #93 / broyage J irradié au le brun violet foncé rayonnement y à 602.804 Mrad minéral: #40 / procédé de production: brun foncé (reflet 1459 1 g + 1 cc peinture émail synthétique blanc violet) transparent pour l'auto / broyage manuel J ap plication sur une pièce de tôle à carosserie mesurant 1" x 1" / irradié au rayonnement γ à 102.4 Mrad
brun violet foncé 1460 I 1461 1 1462 1463 minéraux: #53 + #98 / procédé de production: - #53 0# 760 C 2 g + 6 g #98 / 704 C / 1 h - 2 g #53 + 2 g #98 / 760 C J I h - #53 0# 760 C: 8 g + 96 g #98 / 815 C / 1h - .50 g + .50 g / 871 C / 1 h minéraux:#53 +#93 +#98 /procédé de production: brun foncé (léger 1464 #53 0# 760 C: 8 g + 96 g #98 / 815 C / 1 h: ton violet) .50 g + .50 g #93 / broyage